Brevet FR2982872A1 — publié le 20130524

REVENDICATIONS1. Utilisation de polymères linéaires de poly(acrylate de n-alkyle)s ou poly((méth)acrylate de n-alkyle)s comme abaisseurs du point d'écoulement de pétrole brut, en particulier de pétrole brut paraffinique, caractérisée en ce que ledit n-alkyle est un n-alkyle en C16 à C30, et de préférence en C16, C18, C20, C22 et/ou C24, en ce que leur masse molaire moyenne Mn est comprise entre 5 000 et 100 000 g.mo1-1, de préférence entre 10 000 et 100 000 g.mo1-1, et encore plus préférentiellement entre 20 000 et 40 000 g.mo1-1, et en ce que leur indice de polydispersité est compris entre 1,00 et 2,00 et de préférence entre 1,00 et 1,50. Utilisation selon la revendication 1, caractérisé en ce que lesdits polymères linéaires de poly(acrylate de n-alkyle)s ou poly((méth)acrylate de n-alkyle(s) sont des homopolymères. Utilisation selon la revendication 1, caractérisé en ce que lesdits polymères linéaires de poly(acrylate de n-alkyle)s ou poly((méth)acrylate)s sont des copolymères, en particulier des copolymères statistiques, des copolymères à gradient ou des copolymère à blocs, de préférence avec l'acide acrylique ou méthacrylique et/ou un acrylate ou (méth)acrylate de n-alkyle. Utilisation selon l'une quelconque des revendications 1 à 3, caractérisée en ce que l'indice de polydispersité est compris entre 1,05 et 1,50, et de préférence entre 1,05 et 1,40, et encore plus préférentiellement entre 1,05 et 1,30. Utilisation selon l'une quelconque des revendications 1 à 4, caractérisée en ce que l'on ajoute lesdits polymères linéaires de poly(acrylate de n-alkyle)s ou poly((méth)acrylate de n-alkyle)s audit pétrole brut à raison de 300 à 1300 ppm massiques. Utilisation selon l'une quelconque des revendications 2 à 5, caractérisé en ce que lesdits polymères linéaires de poly(acrylate de n-alkyle)s ou poly((méth)acrylate)s sont sélectionnés dans le groupe constitué par : 10 2. 15 3. 20 4. 25 5. 306.- les homopolymères de polyacrylate ou polyméthacrylate en C16, C18, C20 et/ou C22, avec une masse molaire moyenne Mn comprise entre 8 000 et 40 000 g mol-1 (de préférence entre 28 000 et 40 000 g mol-1, et encore plus préférentiellement entre 30 000 et 36 000 g mol-1) et un indice de polydispersité compris entre 1,10 et 1,30 ; cette utilisation étant de préférence à raison de 300 à 1300 ppm massiques, et de préférence à raison de 300 à 800 ppm massiques et encore plus préférentiellement de 300 à 600 ppm massiques ; - les copolymères statistiques entre un acrylate ou un (méth)acrylate de n-alkyle et de l'acide acrylique ou méthacrylique, le ou les acrylate(s) ou (méth)acrylate(s) de n-alkyle étant de préférence en C16, C18, C20, C22 et/ou C24, et la teneur en motifs acrylique dans la chaîne étant comprise de préférence entre 2,80 et 3,30, et encore plus préférentiellement entre 2,95 et 3,15, lesdits copolymères présentant une masse molaire comprise entre 12 000 et 40 000 g mol-' (de préférence entre 12 000 et 35 000 g mol-1) un indice de polydispersité compris entre 1,10 et 1,40 (et de préférence entre 1,13 et 1,40) ; cette utilisation étant de préférence à raison de 300 à 1300 ppm massiques ; - les copolymères dibloc entre un acrylate ou méthacrylate de n-alkyl et de l'acide acrylique ou méthacrylique, l'acrylate ou méthacrylate de n-alkyl étant de préférence en C18, C20, C22 et/ou C24, et la teneur massique en motifs acrylique ou méthacrylique dans la chaîne étant comprise de préférence entre 2,30 et 3,30, et encore plus préférentiellement entre 2,40 et 3,10, lesdits copolymères présentant une masse molaire comprise entre 12 000 et 40 000 g mol-1 (de préférence entre 12 000 et 35 000 g mol-1) un indice de polydispersité compris entre 1,10 et 1,40 (et de préférence entre 1,13 et 1,40) ; cette utilisation étant de préférence à raison de 300 à 1300 ppm massiques ; - les mélanges entre les trois membres du groupe. 7. Utilisation selon l'une quelconque des revendications 1 à 6, caractérisée en ce que lesdits polymères linéaires de poly(acrylate de n-alkyle)s ou poly((méth)acrylate)s ont été obtenus par le procédé RAFT en utilisant un dithioester, tel que le cyano isopropyl dithiobenzoate (CPDB), ou un trithiocarbonate symétrique ou asymétrique, tel que le dibenzyl trithiocarbonate (DBTTC), comme agent de transfert.8. Composition de pétrole brut paraffinique, caractérisée en ce qu'elle comprend à titre d'abaisseur de point d'écoulement entre 300 et 1300 ppm massique de polymères linéaires de poly(acrylate de n-alkyle)s ou poly((méth)acrylate de n- alkyle)s en C16 à C30 (et en particulier en C18, C20, C22 et/ou C24), dont la masse molaire moyenne Mn est comprise entre 10 000 et 100 000 (et en particulier entre 20 000 et 40 000) g.mo1-1 et dont l'indice de polydispersité est compris entre 1,0 et 1,5. 9. Composition selon la revendication 8, caractérisée en ce que lesdits polymères linéaires de poly(acrylate de n-alkyle)s ou poly((méth)acrylate de n-alkyle)s ont été obtenus par le procédé RAFT, de préférence en utilisant un dithioester, tel que le cyano isopropyl dithiobenzoate (CPDB), ou un trithiocarbonate symétrique ou asymétrique, tel que le dibenzyl trithiocarbonate (DBTTC), comme agent de transfert. 10. Composition selon la revendication 8 ou 9, caractérisée en ce que lesdits polymères linéaires de poly(acrylate de n-alkyle)s ou poly((méth)acrylate de nalkyle)s sont en C20, ladite masse molaire moyenne Mn est comprise entre 32 000 et 36 000 g.mo1-1, ledit indice de polydispersité est compris entre 1,10 et 1,30, et en ce que sa teneur en lesdits homopolymères linéaires de polyacrylate de n-alkyle est comprise entre 300 et 600 ppm massiques. 11. Copolymères linéaires de poly(acrylate de n-alkyle)s ou poly((méth)acrylate de n-alkyle)s en C16 à C30 (et de préférence en C18, C20, C22 et/ou C24) avec l'acide acrylique ou acide méthacrylique et/ou des acrylates ou méthacrylates de n-alkyle et/ou l'acrylamide (dont l'atome d'azote peut être substitué par des atomes d'hydrogène et/ou des groupes alkyles en Cl à C6 identiques ou différents), (de préférence en une concentration ne dépassant pas 5%, et encore plus préférentiellement comprise entre 2,30 et 3,30%), caractérisé en ce qu'ils présentent une masse molaire moyenne comprise entre 12 000 et 50 000 g mol-1 et un indice de polydispersité compris entre 1,10 et 1,30.12. Copolymères selon la revendication 11, caractérisés en ce qu'il s'agit de copolymères statistiques entre un acrylate ou méthacrylate de n-alkyl et de l'acide acrylique ou méthacrylique, l'acrylate ou méthacrylate de n-alkyl étant de préférence en C18, C20, C22 et/ou C24, et la teneur massique en motifs acryliques dans la chaîne étant comprise de préférence entre 2,80 et 3,30%, et encore plus préférentiellement entre 2,95 et 3,15%, lesdits copolymères présentant une masse molaire comprise entre 12 000 et 40 000 g mol-1 (de préférence entre 12 000 et 35 000 g mol-1) un indice de polydispersité compris entre 1,10 et 1,40 (et de préférence entre 1,13 et 1,40). 13. Copolymères selon la revendication 12, caractérisé en ce qu'il s'agit de copolymères dibloc entre un acrylate ou méthacrylate de n-alkyle et de l'acide acrylique ou méthacrylique ou l'acrylamide (dont l'atome d'azote peut être substitué par des atomes d'hydrogène et/ou des groupes alkyles en Cl à C6 identiques ou différents), ledit acrylate ou méthacrylate de n-alkyle étant de préférence en C18, C20, C22 et/ou C24, et la teneur massique en motifs acryliques dans la chaîne étant comprise de préférence entre 2,30 et 3,30%, et encore plus préférentiellement entre 2,40 et 3,10%, lesdits copolymères présentant une masse molaire comprise entre 12 000 et 40 000 g mol-1 (de préférence entre 12 000 et 35 000 g mol-1) un indice de polydispersité compris entre 1,10 et 1,40 (et de préférence entre 1,13 et 1,40).